(57)【特許請求の範囲】
【請求項１】
基体外表面の一部に、光学的に検出可能なマーキング部を有する電子写真感光体用円筒状基体の製造方法において、マーキング部設置以前の基体外表面に付着した油分を風圧により除去して８０μｇ／ｃｍ2 以下とした後、マーキング部を設置することを特徴とする電子写真感光体用円筒状基体の製造方法。
【請求項２】
マーキング部をレーザー光線により処理して設置する請求項１に記載の電子写真感光体用円筒状基体の製造方法。
【請求項３】
基体外表面がダイヤモンド単結晶を刃先に持つバイトを使って切削加工される請求項１又は２に記載の電子写真感光体用円筒状基体の製造方法。
【請求項４】
基体外表面がダイヤモンド微粒子を結合して形成された刃先を持つバイトを使って切削加工される請求項１又は２に記載の電子写真感光体用円筒状基体の製造方法。
【請求項５】
基体外表面がしごき加工される請求項１から４の何れかに記載の電子写真感光体用円筒状基体の製造方法。
【請求項６】
基体外表面が抽伸加工される請求項１から４の何れかに記載の電子写真感光体用円筒状基体の製造方法。
【請求項７】
切削時に、バイトの近傍にエアーノズルを設置し、前記バイトと前記エアーノズルを略同速度で動かしながら、前記エアーノズルより空気を吹き出し、切削終了面に残った切削油を吹き飛ばすことを特徴とする請求項３又は４に記載の電子写真感光体用円筒状基体の製造方法。
【請求項８】
請求項１から７の何れかに記載の電子写真感光体用円筒状基体の製造方法により得られた電子写真感光体用円筒状基体を用いた電子写真感光体。
【発明の詳細な説明】
【０００１】
本発明は、電子写真感光体用円筒状基体の製造方法に関する。より詳しくは、光学的に検出可能なマーキング部を有する電子写真感光体用円筒状基体の製造方法に関する。
【０００２】
【従来の技術】
電子写真技術は、即時性、高品質かつ保存性の高い画像が得られることなどから、近年では複写機の分野に止まらず、各種プリンターやファクシミリの分野でも広く使われ、おおきな広がりを見せている。
この電子写真プロセスは基本的に、感光体の帯電、像露光による静電潜像の形成、該潜像のトナーによる現像、該トナー像の紙への転写（中間に転写体を経由する場合もある）および定着による画像形成プロセスから成り立っている。
【０００３】
近年、高画質画像を得る目的で、感光体の帯電電位、光学系ランプ電圧あるいはトナー濃度の様な画像形成プロセス因子の制御が行われている。これらの制御方法は何れも、感光体表面の一部に静電潜像あるいはトナー画像を形成し、これら静電潜像やトナー画像の表面電位、あるいはトナー画像濃度を測定し、その測定情報をもとに、制御回路から出力された制御情報を用いて、良好な画像を得るために各プロセス因子を制御する方法であり、通常、原稿複写の前に行われる。
この様な制御のための測定を行う時、感光体上の位置による不均一に起因する測定誤差を防止するために、感光体上の基準位置にマーキング部を設け、この上で測定する方法が提案されている。例えば、研削加工により、マーキング部を形成する方法（特開平６−３５３７９号公報）、レーザー光線処理によりマーキング部を形成する方法（特開平６−１４９１３６号公報）等が開示されている。
また、マーキング部と非マーキング部との光学的反射率の比が一定の範囲内にないと、マーキング部で、クリーニング不良やトナー落ち等の不具合が生ずる、とされ、このため、マーキング部と非マーキング部との光学的反射率の比は一定の範囲内になければならない、とされている（特開平８−３０５０４４号公報）。
【０００４】
【発明が解決しようとする課題】
感光体上の基準位置にマーキング部を設ける加工は、通常、電子写真感光体用円筒状基体上に、感光層を施す前に行われる。この加工が研削により行われる場合も、レーザー光線処理により行われる場合でも、加工後の反射率は、加工前の基体の表面の状態により大きく影響され、加工条件が同一でも、加工前の基体の表面状態により、加工後の反射率が大きく異なる場合が生じる。このため、マーキング部と非マーキング部との光学的反射率の比を一定の範囲内とする事を必要条件とすると、これに供する基体の加工歩留まりが低下するという問題が生じる。本発明は、上記問題点を解決するために成されたものであり、マーキング部と非マーキング部との光学的反射率の比を一定の範囲内とする電子写真感光体用の安価な円筒状基体の製造方法を提供することを目的とする。
【０００５】
【課題を解決するための手段】
本発明者等は、この様な不具合の生じない電子写真感光体用円筒状基体を得るべく、鋭意検討した結果、マーキング部設置前の基体の外表面に付着した油分が加工後の反射率に関係していることを見いだし、本発明を完成させるに至った。
安定した光学的反射率を有するマーキング部を得るためには、マーキング部設置前の基体外表面に付着した油分が８０μｇ／ｃｍ2 以下である必要がある。マーキング部設置前の基体外表面に付着した油分が８０μｇ／ｃｍ2 を越えると、マーキングを設置する際、基体上の油分に影響され、結果として、マーキング部の反射率を安定的に一定範囲内とすることができない。
【０００６】
マーキング部設置方法は、レーザー光線処理であることが望ましい。他の方法、例えば、研削加工の場合には、研削に用いる磁石中の研削粒子の大きさを一定にすることが難しいため、マーキング部の反射率を安定的に一定範囲内とすることは難しい。
基体外表面が切削加工で形成される基体の場合、切削加工は、ダイヤモンド単結晶を刃先に持つバイト又はダイヤモンド微粒子を結合して形成された刃先を持つバイトを用いて行うのが望ましい。ダイヤモンド単結晶を刃先に持つバイト又はダイヤモンド微粒子を結合して形成された刃先を持つバイトを用いて切削加工することにより、非マーキング部の反射率を安定的に一定範囲内とすることができるためである。また、切削加工の場合、刃先の冷却と焼き付け防止のために、通常、切削油が使用される。マーキング部設置前において、基体外表面に付着した切削油は、８０μｇ／ｃｍ2 以下であることが必要である。マーキング部の反射率を安定的に一定範囲内とするためである。
【０００７】
基体外表面がしごき加工で形成される円筒状基体の場合、しごき加工時にしごき油が使用される。マーキング部設置前において、基体外表面に付着したしごき油は、８０μｇ／ｃｍ2 以下であることが必要である。マーキング領域の反射率を安定的に一定範囲内とするためである。
基体外表面が抽伸加工時で形成される円筒状基体の場合、抽伸加工時に抽伸油が使用される。マーキング部設置前において、基体外表面に付着した抽伸油は、８０μｇ／ｃｍ2 以下であることが必要である。マーキング部の反射率を安定的に一定範囲内とするためである。
マーキング部設置前に、円筒状基体の少なくとも外表面を洗浄し、外表面に付着した油分を減少させることにより、マーキング部の設置を安定的に行うことができ、マーキング部の反射率を安定的に一定範囲内とすることができる。
【０００８】
【発明の実施の形態】
本発明の電子写真感光体の外表面の一部には、光学的に検出可能なマーキング部を有する。このマーキング部は、基体表面の他の部分とは光反射率が異なるものであり、これにより、感光体上の位置による不均一に起因する測定誤差を防止することが可能となる。
当該マーキング部は、電子写真感光体の画像領域でない部分に設けられることが望ましい。画像領域を有効に活用するためである。
マーキング部の大きさとしては、光学的に感知可能であれば特に限定されるものではないが、０．５〜１ｃｍ四方程度が望ましい。これより大きければ、非画像領域が増加することになり、あまりに小さいとマーキング部の設置がしずらいからである。
【０００９】
本発明では、電子写真感光体用円筒状基体に、塗布により有機光導電層を形成する。
本発明の電子写真感光体用円筒状基体の材質としては、特に制限されることなく、剛性と耐熱性を有する材料が広く使用され、ガラス、セラミックス、合成樹脂等を用いる事ができるが、導電性材料が好ましく、ステンレススチール、アルミニウム等が用いられ、中でもアルミニウムが最も好ましい。
アルミニウムとしては、アルミニウム或いはアルミニウム合金が使用され、アルミニウム合金としてはＪＩＳ（日本工業規格）に示される展伸用アルミニウム及びその合金の１０００系、２０００系、３０００系、４０００系、５０００系、６０００系、７０００系、を用いることができる。中でも、１０００系、３０００系、５０００系、６０００系が好ましく、特に１０５０、３００３、６０６３合金が望ましい。
【００１０】
円筒状基体としてアルミニウムまたはその合金を用いる場合については、その製造方法を述べれば、アルミニウムまたはその合金はポートホール、マンドレル法等の押出し加工により円筒状に加工した後、所定の長さに切断して、しごき加工又は抽伸加工又は抽伸加工の後に切削加工を施して、円筒状基体を形成する。
切削加工を施す場合は、ダイヤモンド単結晶を刃先に持つバイト又はダイヤモンド微粒子を結合して形成された刃先を持つバイトを使って行われる。
この様にして形成された円筒状基体の外表面にマーキング部を設置するが、マーキング部設置後の、マーキング部と非マーキング部の光学的反射率の比を一定の範囲内にするためには、少なくともマーキング部設置前において、少なくとも基体外表面に付着した油分が、８０μｇ／ｃｍ2 以下であることが必要である。基体外表面に付着した油分を８０μｇ／ｃｍ2 以下にするためには、基体外表面を洗浄することが、有効である。洗浄の方法としては、有機溶剤を用いる方法、水系洗浄法等、電子写真感光体用基体の洗浄に通常用いられる方法を用いることができる。
【００１１】
円筒状基体の形成に切削加工を行う場合は、切削油を風圧により除去する手段を用いることが望ましい。具体的には、切削時に、バイトの近傍にエアーノズルを設置し、これをバイトと同速度で動かし、さらにエアーノズルから空気を吹き出し、切削終了面に残った切削油を吹き飛ばすことが挙げられる。これにより、基体外表面に付着した油分を８０μｇ／ｃｍ2 以下に制御することができる。この方法を採れば、マーキング部設置前に洗浄する必要がなく、安定した光学的反射率を有するマーキング部を安価に得ることができる。
【００１２】
本発明では上記で得た電子写真感光体用円筒状基体に、塗布により有機光導電層を形成する。尚、上記電子写真感光体用円筒状基体は公知の陽極酸化処理が施されても良く、また電子写真感光体用円筒状基体と有機光導電層の間には、下引き層が設けられていても良い。
有機光導電層は電荷発生剤と電荷輸送剤とが混在している単層型のものよりも、電荷発生剤を含む電荷発生層と電荷輸送剤を含む電荷輸送層とが積層されている積層型であるのが好ましい。
【００１３】
電荷発生剤としてはスーダンレッド、ダイアンブルー、ジェナスグリーンＢなどのアゾ顔料、アルゴールイエロー、ピレンキノンなどのキノン顔料、キノシアニン顔料、ペリレン顔料、インジゴ顔料、インドファーストオレンジトナーなどのビスベンゾイミダゾール顔料、銅フタロシアニン、チタンフタロシアニンなどのフタロシアニン顔料、キナクリドン顔料、ピリリウム塩、アズレニウム塩など、公知の種々の電荷発生物質を用いることができる。好ましくはフタロシアニン化合物を用いる。
電荷輸送剤としては、主鎖又は側鎖に、アントラセン、ピレン、フェナントレン、コロネンなどの多環芳香族炭化水素、又はインドール、カルバゾール、オキサゾール、イソオキサゾール、チアゾール、イミダゾール、ピラゾール、オキサジアゾール、ピラゾリン、チアジアゾール、トリアゾールなどの含窒素環式化合物の骨格を有する化合物やヒドラゾン化合物など公知の種々のものを用いることができる。特にヒドラゾン化合物を用いるのが好ましい。
【００１４】
電荷発生層及び電荷輸送層を形成するための結着剤としては、ポリカーボネート、ポリアリレート、ポリスチレン、ポリメタクリル酸エステル類、スチレン−メタクリル酸メチルコポリマー、ポリエステル、スチレン−アクリロニトリルコポリマー、ポリサルホン、ポリ酢酸ビニル、ポリアクリロニトリル、ポリビニルブチラール、ポリビニルピロリドン、メチルセルロース、ヒドロキシメチルセルロース、セルロースエステル類などが用いられる。
【００１５】
塗布溶媒としては、揮発性が高く且つその蒸気の密度が空気よりも大きいものを用いるのが好ましい。通常用いられる溶媒は、ｎ−ブチルアミン、ジエチルアミン、エチレンジアミン、イソプロパノールアミン、トリエタノールアミン、Ｎ，Ｎ−ジメチルホルムアミド、アセトン、メチルエチルケトン、シクロヘキサノン、ベンゼン、４−メトキシ−４−メチルペンタノン−２、ジメトキシメタン、ジメトキシエタン、２，４−ペンタジオン、アニソール、３−オキソブタン酸メチル、モノクロルベンゼン、トルエン、キシレン、クロロホルム、１，２−ジクロロエタン、ジクロロメタン、テトラヒドロフラン、ジオキサン、メタノール、エタノール、イソプロパノール、酢酸エチル、酢酸ブチル、ジメチルスルホキシド、メチルセロソルブ、エチルセロソルブ、メチルセロソルブアセテートなどである。
【００１６】
単層型の有機光導電層を形成する場合には、上記の各成分を混合して、固形分濃度が４０重量％以下、好ましくは１０〜３５重量％で、粘度が５０〜３００ｃｐｓ、好ましくは７０〜２５０ｃｐｓの塗布液を調製する。また積層型の有機光導電層を形成する場合には、電荷輸送層を形成する塗布液は、上記と同じく、固形分濃度が４０重量％以下、好ましくは１０〜３５重量％で、粘度が５０〜３００ｃｐｓ、好ましくは７０〜２５０ｃｐｓであり、結着剤１００重量部につき３０〜２００重量部、好ましくは４０〜１５０重量部の電荷輸送剤を含有するものを用いればよく、電荷発生層を形成する塗布液は固形分濃度１５重量％以下、特に１〜１０重量％で、結着剤１００重量部につき３０〜５００重量部の電荷発生剤を含有するものを用いるのが好ましい。
【００１７】
塗布方法は任意であるが、塗布液が収容されている槽に基体を垂直に降下させ、次いで垂直に上昇させるいわゆる浸漬塗布法によるのが好ましい。塗布層の厚さは乾燥膜厚として、電荷発生層は０．１〜２．０μｍ、特に０．１５〜０．８μｍ、電荷輸送層は１０〜６０μｍ、特に１０〜４５μｍであるのが好ましい。
【００１８】
【実施例】
以下、実施例を挙げて本発明を詳細に説明するが、本発明の態様はこれに限定されるものではない。
（参考例１）
ＪＩＳ６０６３合金からなる押出管に冷間抽伸加工を施し、さらに切断して、外径１００．５ｍｍφ、内径９６ｍｍφ、長さ３４２ｍｍの抽伸管を作製した。この抽伸管を昌運工作所製両端加工機にセットし、回転数１０００ｒｐｍ、送り０．２ｍｍの条件でインロー加工を施し、加工後のインロー内径を９８ｍｍφとした。さらに、この円筒状基体を昌運工作所製外面切削用旋盤ＳＰＡ５００にセットし、その外表面をダイヤモンド単結晶を刃先に持つバイトを使って切削加工し、外径１００ｍｍφ、内径９６ｍｍφ、長さ３４０ｍｍ、インロー部内径９８ｍｍφの円筒状基体を作製した。このようにして作製した円筒状基体を、１，２−ブタンジオール８５重量％と純水１５重量％からなる６５℃の水系洗浄液に浸漬し、周波数変調式超音波発信機（基幹周波数３９ｋＨｚ）を用いて５分間超音波洗浄した。このようにして作製された円筒状基体の外表面に付着した油分をＨＯＲＩＢＡ社製ＯＣＭＡ−２２０、赤外吸収測定用溶媒四塩化炭素、ＯＣＢ混合標準液を用いて測定した。この円筒状基体の端から２５ｍｍの位置に８ｍｍ×８ｍｍの面積でＹＡＧレーザー〔ミヤチテクノス（株）製、ＭＬ−４１４０Ａ（周波数３ｋＨｚ、電流値１８Ａ）〕を照射し、表面を粗面化し、マーキング部を設置した。
【００１９】
次に化学式（１）に示す構造を有するビスアゾ化合物１００重量部を１５０重量部の４−メトキシ−４−メチルペンタノン−２に加え、サンドグラインドミルにて粉砕分散処理を行った。ここで得られた顔料分散液をポリビニルブチラール（電気化学工業（株）製、商品名＃６０００−Ｃ）の５％１，２−ジメトキシエタン溶液に加え、最終的に固形分濃度４．０％の分散液を作製した。
この様にして得られた分散液に上記の円筒状基体を浸漬塗布して、その乾燥膜厚が０．４ｇ／ｍ2 となる様に電荷発生層を設けた。
【００２０】
次にこの電荷発生層上に５，５−ジフェニル−２，４−ペンタジエン−１オンフェニル−α−ナフチルヒドラゾンを８８重量部と１−ピレンカルバルデヒドジフェニルヒドラゾンを２２重量部及び化学式（２）に示す繰り返し構造を有するポリカーボネート樹脂（粘度平均分子量２２，０００）１００重量部及び４−（２，２−ジシアノビニル）フェニル−２，４，５−トリクロロベンゼンスルホネート１．５重量部を１，４−ジオキサンとテトラヒドロフランの混合溶媒に溶解させた液に浸漬塗布した後、室温で３０分、１２５℃で３０分乾燥させ、乾燥後の膜厚が３５μｍとなる様に電荷輸送層を設けた。
【００２１】
【化１】
0004251743.tif 000002
【００２２】
【化２】
0004251743.tif 000003
【００２３】
（参考例２）
円筒状基体外表面の切削にダイヤモンド微粒子を結合して形成された刃先を持つバイトを使ったこと以外、参考例１と同様にして、参考例２の電子写真感光体を作製した。
（参考例３）
ＪＩＳ３００３合金からなる外径１３０ｍｍφ、内径９６ｍｍφ、長さ１３０ｍｍφの押出管にしごき加工を施した後、上下端を切断して、外径１００ｍｍφ、内径９６ｍｍφ、長さ３４０ｍｍの円筒状基体を作製した。この円筒状基体に参考例１と同様にして、洗浄、レーザー光線処理、感光層塗布を施し、参考例３の電子写真感光体を作製した。
【００２４】
（参考例４）
ＪＩＳ３００３合金からなる押出管に冷間抽伸加工を施し、さらに切断して、外径１００ｍｍφ、内径９６ｍｍφ、長さ３４０ｍｍφの円筒状基体を作製した。この円筒状基体に参考例１と同様にして、洗浄、レーザー光線処理、感光層塗布を施し、参考例４の電子写真感光体を作製した。
【００２５】
（実施例１）
ＪＩＳ６０６３合金からなる押出管に冷間抽伸加工を施し、さらに切断して、外径１００．５ｍｍφ、内径９６ｍｍφ、長さ３４２ｍｍφの抽伸管を作製した。この抽伸管を昌運工作所製両端加工機にセットし、回転数１０００ｒｐｍ、送り０．２ｍｍの条件でインロー加工を施し、加工後のインロー内径を９８ｍｍφとした。さらに、この円筒状基体を昌運工作所製外面切削用旋盤ＳＰＡ５００にセットし、その外表面をダイヤモンド単結晶を刃先に持つバイトを使って切削加工し、外径１００ｍｍφ、内径９６ｍｍφ、長さ３４０ｍｍφ、インロー部内径９８ｍｍφの円筒状基体を作製した。この時、バイトの近傍にエアーノズルを設置し、これをバイトと同速度で動かしながらこのエアーノズルから空気を吹き出し、切削終了面に残った切削油を吹き飛ばした。この様にして作製した円筒状基体に洗浄しないことを除いて参考例１と同様にレーザー光線処理、感光層塗布を施し、実施例１の電子写真感光体を作製した。
【００２６】
（実施例２）
円筒状基体外表面の切削にダイヤモンド微粒子を結合して形成された刃先を持つバイトを使ったこと以外、実施例１と同様にして、実施例２の電子写真感光体を作製した。
【００２７】
（比較例１）
レーザー光線処理の前に洗浄を行わないことを除いて参考例１と同様にして、比較例１の電子写真感光体を作製した。
【００２８】
（比較例２）
レーザー光線処理の前に洗浄を行わないことを除いて参考例２と同様にして、比較例２の電子写真感光体を作製した。
【００２９】
（比較例３）
レーザー光線処理の前に洗浄を行わないことを除いて参考例３と同様にして、比較例３の電子写真感光体を作製した。
【００３０】
（比較例４）
レーザー光線処理の前に洗浄を行わないことを除いて参考例４と同様にして、比較例４の電子写真感光体を作製した。
【００３１】
参考例１〜比較例４の電子写真感光体を１種類につき１０本ずつ作製し、それぞれ、レーザー光線処理前における円筒状基体外表面に付着した油分の量と、感光層塗布後における非マーキング領域の反射率を１とした場合のマーキング領域の相対的反射率（以下、説明の便宜上、ＳＮ値と称する）とを測定した。その結果を表１に示す。
この結果は、マーキング処理前において基体外表面に付着した油分が８０μｇ／ｃｍ2 以下であれば、１０本のＳＮ値はバラツキが少なく、安定しているが、８０μｇ／ｃｍ2 以上になると、１０本のＳＮ値のバラツキが大きく、不安定になる、というものであり、本発明の有効性が示されている。
【００３２】
【表１】
0004251743.tif 000004
【００３３】
【発明の効果】
本発明により、外表面の一部に、光学的に検出可能なマーキング部を有する電子写真感光体用円筒状基体において、マーキング部と非マーキング部との光学的反射率の比を安定的に一定範囲内とすることのできる円筒状基体及びその製造方法を提供する事ができる。